(57)【要約】【課題】建材表面に色の明度が比較的高いものであってかつ太陽光を反射しやすい色が施された構成であっても、特に冬季において建材内に効率よく太陽熱を蓄熱して、室内を暖かくすることができるようにする。【解決手段】建材１は、白色系の色に形成された表面２ａを有する基材層２と、基材層２の表面２ａ上に設けられ、可視光線Ｖを透過しかつ近赤外線Ｉを吸収する近赤外線吸収材が添加された近赤外線吸収層３と、基材層２の裏面２ｂに設けられた蓄熱部材からなる蓄熱層４と、を備える。【選択図】図１
2017089181.tif 000002
【特許請求の範囲】
【請求項１】
色の明度が比較的高いものであってかつ太陽光を反射しやすい色に形成された表面を有する基材層と、
前記基材層の表面上に設けられ、可視光線を透過しかつ近赤外線を吸収する近赤外線吸収材が添加された近赤外線吸収層と、
前記基材層の裏面に設けられた蓄熱層と、を備える、建材。
【請求項２】
請求項１に記載の建材であって、
前記近赤外線吸収層は、前記近赤外線吸収材が添加された塗料からなる、建材。
【請求項３】
請求項１に記載の建材であって、
前記近赤外線吸収層は、前記近赤外線吸収材が添加されたシート材からなる、建材。
【請求項４】
請求項１〜３のいずれか１項に記載の建材であって、
前記近赤外線吸収層は、透明または半透明に形成されている、建材。
【請求項５】
請求項１〜４のいずれか１項に記載の建材であって、
前記近赤外線吸収材は、導電性酸化亜鉛からなる、建材。
【発明の詳細な説明】
【技術分野】
【０００１】
本発明は、建材に関するものである。
【背景技術】
【０００２】
従来から、夏季は涼しくかつ冬季は暖かくなるような構造を備えた建材（床材、壁材など）が知られている。このような建材として、例えば特許文献１および２のような建材が存在している。
【０００３】
特許文献１には、壁面が、縦断面において、太陽熱を吸収しやすい色の面部の辺と、太陽熱を吸収しにくい色の面部の辺とを繰り返す凹凸形状に形成され、該凹凸形状は、太陽の低い季節において、太陽熱を吸収しやすい色の面部の辺が、太陽熱を吸収しにくい色の面部の辺よりも太陽の方向を向き、太陽の高い季節において、太陽熱を吸収しにくい色の面部の辺が、太陽熱を吸収しやすい色の面部の辺よりも太陽の方向を向くように構成された屋外の壁面構造が開示されている。
【０００４】
特許文献２には、カーテンウォールパネルの外側に複数のルーバーユニットが水平方向に所定間隔で配置され、各ルーバーユニットは、枠内に２枚のガラスが両ガラス間に空気層を設けて配設されるとともに、空気層内に前記２枚のガラスと平行して多数の開孔を有する２枚の有孔パネルがそれぞれ間隔を空けて配設され、各有孔パネルに対し前記一方側のガラス側の面に白色系の彩色が施されかつ他方側のガラス側の面に黒色系の彩色が施され、上下方向の回転軸芯回りに回転可能に支持されているカーテンウォール構造が開示されている。
【先行技術文献】
【特許文献】
【０００５】
【特許文献１】特開２００５−１０５６９０号公報
【特許文献２】特開２０１２−０６２６６３号公報
【発明の概要】
【発明が解決しようとする課題】
【０００６】
特許文献１の壁面構造は、夏季において、太陽熱を吸収しにくい色の面部が太陽熱を積極的に反射すると共に太陽熱を吸収しやすい色の面部による太陽熱の吸収が消極的となることで壁面が熱くならないようにする一方、冬季において、太陽熱を吸収しやすい色の面部が積極的に太陽熱を吸収すると共に太陽熱を吸収しにくい色の面部による太陽熱の反射が消極的となることで壁面が暖かくなるように構成されている。
【０００７】
また、特許文献２のカーテンウォール構造は、夏季において、各ルーバーユニットを回転させて、白色系の彩色が施された有孔パネルを外側に向けて配置することにより白色系の彩色が施された面で外部からの太陽光を反射させる一方、冬季において、各ルーバーユニットを回転させて、黒色系の彩色が施された有孔パネルを外側に向けて配置することにより黒色系の彩色が施された面で外部からの太陽光を吸収するように構成されている。
【０００８】
このように、上記特許文献１および２の構造では、夏季および冬季に合わせて白色系の色（すなわち色の明度が高い色彩）と黒色系の色（すなわち色の明度が低い色彩）を使い分ける構成になっている。しかしながら、いずれも白色系の色が施された面と黒色系の色が施された面とを使い分けるための構造が複雑になり、その使用方法も複雑になってしまうという問題があった。
【０００９】
また、特許文献１および２の構造では、冬季に黒色系の色が施された面を外側に向けることにより、太陽熱が吸収されて建物内が暖かくなるが、例えば建材表面に白色系の色のみが施された構造では、特に冬季において太陽熱を十分に吸収することができず、建物内を暖かくすることが困難であった。
【００１０】
本発明は斯かる点に鑑みてなされたものであり、その目的は、建材表面に例えば白色系の色のように色の明度が比較的高いものであってかつ太陽光を反射しやすい色が施された構成であっても、特に冬季において建材内に効率よく太陽熱を蓄熱して、建物内を暖かくすることにある。
【課題を解決するための手段】
【００１１】
上記の目的を達成するために、本発明の第１の形態による建材は、色の明度が比較的高いものであってかつ太陽光を反射しやすい色に形成された表面を有する基材層と、基材層の表面上に設けられ、可視光線を透過しかつ近赤外線を吸収する近赤外線吸収材が添加された近赤外線吸収層と、基材層の裏面に設けられた蓄熱層と、を備えることを特徴とする。
【００１２】
この第１の形態では、基材層の表面に設けられた近赤外線吸収層が太陽光に含まれる近赤外線を選択的に吸収し、近赤外線による太陽熱が基材層内に伝わり、基材層の裏面に設けられた蓄熱層に効率的に太陽熱を蓄えておくことが可能となる。これにより、建材表面（すなわち基材層の表面）に色の明度が比較的高いものであってかつ太陽光を反射しやすい色が施された構成であっても、特に冬季において建材内に効率よく太陽熱を蓄熱して、建物内を十分に暖かくすることができる。
【００１３】
第２の形態は、第１の形態において、近赤外線吸収層は、近赤外線吸収材が添加された塗料からなることを特徴とする。
【００１４】
この第２の形態では、基材層表面に対して近赤外線吸収層を容易に形成することができる。
【００１５】
第３の形態は、第１の形態において、近赤外線吸収層は、近赤外線吸収材が添加されたシート材からなることを特徴とする。
【００１６】
この第３の形態では、基材層表面に対して近赤外線吸収層を容易に形成することができる。
【００１７】
第４の形態は、第１〜第３の形態のいずれか１つにおいて、近赤外線吸収層は、透明または半透明に形成されていることを特徴とする。
【００１８】
この第４の形態では、透明または半透明に構成されている近赤外線吸収層により、太陽光に含まれる可視光線が近赤外線吸収層を透過するとともに、基材層の表面で可視光線が反射するため、建材表面の色彩として、基材層の表面に施された色の明度が比較的高いものであってかつ太陽光を反射しやすい色がそのまま外部に視認されるようにすることができる。
【００１９】
第５の形態は、第１〜第４の形態のいずれか１つにおいて、近赤外線吸収材は、導電性酸化亜鉛からなることを特徴とする。
【００２０】
この第５の形態では、導電性酸化亜鉛が有する特性により、第１〜第４の形態による作用効果を顕著に発揮することができる。
【発明の効果】
【００２１】
以上説明したように、本発明によると、基材層表面に設けられた近赤外線吸収層により、基材層裏面に設けられた蓄熱層に太陽熱を効率的に蓄えることが可能となり、建材表面に色の明度が比較的高いものであってかつ太陽光を反射しやすい色が施された構成であっても、特に冬季において建材内に効率よく太陽熱を蓄熱して、建物内を十分に暖かくすることができる。
【図面の簡単な説明】
【００２２】
【図１】図１は、本発明の実施形態に係る建材を示す縦断面図である。
【図２】図２は、試験体１〜２４における明度と日射吸収率（全波長域）との関係を測定した結果を示すグラフである。
【図３】図３は、試験体１〜２４における明度と日射吸収率（近赤外線域）との関係を測定した結果を示すグラフである。
【図４】図４は、試験体２５〜２７における日射強度と基材層裏面の熱流量との関係を測定した結果を示すグラフである。
【図５】図５は、試験体２５〜２７における日射強度と基材層裏面の温度との関係を測定した結果を示すグラフである。
【発明を実施するための形態】
【００２３】
以下、本発明の実施形態を図面に基づいて詳細に説明する。以下の実施形態の説明は、本質的に例示に過ぎず、本発明、その適用物或いはその用途を制限することを意図するものではない。
【００２４】
図１に、本発明の実施形態に係る建材１を示す。建材１は、例えば建物の室内に設置される床材や壁材等として用いられるものである。図１に示すように、建材１は基材層２を備えている。この基材層２は、例えばＭＤＦ、合板、ＬＶＬ、ＬＶＳ、パーティクルボード、その他の木質材料等から構成されている。また、ＭＤＦとしては、広葉樹木質繊維を原材料とした広葉樹ＭＤＦ、針葉樹木質繊維を原材料とした針葉樹ＭＤＦ等が好適である。
【００２５】
また、基材層２の表面全体は、色の明度が比較的高いものであってかつ太陽光を反射しやすい色、本実施形態では例えば白色系の色に着色されている。ここで、色の明度が比較的高いものであってかつ太陽光を反射しやすい色とは、いわゆる色の三属性のうち色相および彩度の度合いにかかわらず、白色の量が黒色の量よりも多く含まれる色を総合的に含むものである。また、本実施形態で用いられる白色系の色としては、ＪＩＳ慣用色名（すなわち日本工業規格『ＪＩＳ  Ｚ  ８１０２：２００１  物体色の色名』付表１に示される慣用色名）に挙げられている「ホワイト」、「スノーホワイト」等の色の明度が高い色が好適である。
【００２６】
図１に示すように、基材層２の表面２ａ上には、近赤外線吸収材が添加された近赤外線吸収層３が設けられている。本実施形態において、近赤外線吸収材は、例えば導電性酸化亜鉛の粉末が添加された塗料からなる。そして、近赤外線吸収層３は、導電性酸化亜鉛の粉末が添加された塗料を基材層２の表面２ａに塗布したものとして構成されている。このような塗料を塗布することにより、基材層２の表面２ａ上に近赤外線吸収層３を容易に形成することができる。なお、「近赤外線」とは、一般的に、波長がおよそ０．７〜２．５μｍの範囲内にある電磁波をいう。
【００２７】
ここで、導電性酸化亜鉛としては、例えばハクスイテック株式会社製「パゼットＧＫ−４０（ガリウムドープ導電性酸化亜鉛）」、「パゼットＣＫ」、「２３−Ｋ」などが好適である。この導電性酸化亜鉛は、白度の高い無機粉末である。このため、導電性酸化亜鉛の粉末を添加した塗料が塗布された近赤外線吸収層３は、透明または半透明に形成され、可視光線を透過するように構成されている。また、導電性酸化亜鉛は、酸化亜鉛本来の機能である紫外線を吸収する機能（いわゆるＵＶカット）や脱臭機能に加えて、近赤外線を吸収する機能も備えている。このため、近赤外線吸収層３は、太陽光に含まれる全波長の光線の中から近赤外線を選択的に吸収するように構成されている。
【００２８】
図１に示すように、基材層２の裏面２ｂには、蓄熱部材からなる蓄熱層４が設けられている。この蓄熱部材は、例えば蓄熱材４ａと、この蓄熱材４ａが収容されている中空状の収容体４ｂとを有している。この収容体４ｂは、熱伝導率が比較的高い材料（例えば銅やアルミニウム等の非鉄金属材料等）によって構成されている。また、蓄熱材４ａとしては、顕熱蓄熱材および潜熱蓄熱材が好適である。
【００２９】
ここで、顕熱蓄熱材としては、例えば土壌、砂、岩石、コンクリートスラブ、煉瓦、タイル、ゴム、アスファルト、モルタル、その他非金属系蓄熱材料からなるものが好適である。これらの非金属系蓄熱材料は、例えば容積比率１２００ｋＪ／ｍ３・℃以上であるものが望ましい。また、顕熱蓄熱材としては、上記非金属系蓄熱材料以外にも金属系蓄熱材料からなるものであってもよい。
【００３０】
一方、潜熱蓄熱材としては、例えば無機水和塩（Ｎａ２ＳＯ４１０Ｈ２Ｏ（融点３２．４℃、融解熱２５１ｋＪ／ｋｇ）、ＣａＣｌ２６Ｈ２Ｏ（融点２９．９℃、融解熱１９２ｋＪ／ｋｇ））、パラフィン・ワックス潜熱材料（ｎ−パラフィン、ｎ−Ｏｃｔａｄｅｃａｎｅ（Ｃ１８Ｈ３８、融点２８．２℃、融解熱２４３ｋＪ／ｋｇ））、脂肪酸類蓄熱材料（カプリル酸（融点１６．５℃、融解熱１４９ｋＪ／ｋｇ））、ポリエチレングリコール蓄熱材料、固体転移熱（結晶構造の変化で液体に相変化しない範囲）を利用する蓄熱材料などが好適である。
【００３１】
図１に示すように、上記構成を備える建材１では、透明または半透明に構成されている近赤外線吸収層３により、太陽光に含まれる可視光線Ｖが近赤外線吸収層３を透過するとともに、基材層２の表面２ａで可視光線Ｖが外側に反射する。すなわち、建材１表面の色彩は、基材層２の表面２ａに施された白色系の色（すなわち色の明度が比較的高いものであってかつ太陽光を反射しやすい色）がそのまま外部に視認されることになる。
【００３２】
一方、図１に示すように、上記構成を備える建材１では、太陽光に含まれる近赤外線Ｉが近赤外線吸収層３により選択的に吸収される。そして、近赤外線吸収層３に吸収された近赤外線Ｉによる太陽熱は、図１で破線矢印にて示すように、基材層２の全体に伝わり、基材層２の裏面２ｂに設けられた蓄熱層４によって効率的に蓄熱されることになる。
【００３３】
以上のように、本発明の実施形態に係る建材１では、基材層２の表面２ａに設けられた近赤外線吸収層３が太陽光に含まれる近赤外線Ｉを選択的に吸収し、その近赤外線Ｉによる太陽熱が基材層２に伝わり、基材層２の裏面２ｂに設けられた蓄熱層４に効率的に太陽熱を蓄えておくことが可能となる。これにより、建材１表面（すなわち基材層２の表面２ａ）に白色系の色のような色の明度が比較的高いものであってかつ太陽光を反射しやすい色が施された構成であっても、特に冬季において建材１内に効率よく太陽熱を蓄熱して、建物内を十分に暖かくすることができる。すなわち、冬季では、吸熱のために黒色系の色彩が一般的に多用されるところ、そのような一般的な原則に反して例えば白色系の色のように色の明度が比較的高いものであってかつ太陽光を反射しやすい色が着色された建材を用いることができ、選択の多様性を高めることができる。
【００３４】
［その他の実施形態］
上記実施形態では、基材層２の表面全体に白色系の色を着色した形態について説明したが、本発明はこの形態に限られない。例えば、ＪＩＳ慣用色名に挙げられている「ベージュ」、「アイボリー」、「クリームイエロー」、「ピンク」、「水色」、「白緑」、「スカイグレー」等といった色の明度が比較的高い色が着色された形態であってもよい。要は、基材層２の表面に着色される色として、いわゆる色の三属性のうち色相および彩度の度合いにかかわらず、色の明度が比較的高いものであってかつ太陽光を反射しやすい色であればよい。
【００３５】
また、上記実施形態では、近赤外線吸収層３が導電性酸化亜鉛の粉末が添加された塗料を基材層２の表面２ａに塗布した形態について説明したが、この形態に限られない。例えば、近赤外線吸収層３は、近赤外線吸収材が添加されたシート材から構成されるものであってもよい。このようなシート材であっても、基材層２の表面２ａに近赤外線吸収層３を容易に形成することができる。
【００３６】
さらに、上記実施形態では、近赤外線吸収層３として、導電性酸化亜鉛の粉末が添加された塗料のみを基材層２の表面２ａ上に塗布した形態を説明したが、この形態に限られない。例えば、複数の塗料を用いることにより、下塗り部、中塗り部および上塗り部により形成される近赤外線吸収層３が基材層２の表面２ａ上に設けられた形態であってもよい。このような形態の場合、下塗り部、中塗り部および上塗り部のいずれかに導電性酸化亜鉛の粉末が添加されていればよい。
【００３７】
以上、本発明についての実施形態を説明したが、本発明は上述の実施形態のみに限定されず、発明の範囲内で種々の変更が可能である。
【実施例】
【００３８】
次に、具体的に実施した実施例について説明する。
【００３９】
［建材の日射吸収率測定］
以下に示す試験体１〜２４について、太陽光に含まれている全波長域および近赤外線域の日射吸収率をそれぞれ測定した。試験体１〜２４の基材層としては、厚さ５．８ｍｍのＭＤＦ基材（大建工業株式会社製：床材「ハピアフロア６Ｔ」）を用いた。
【００４０】
また、各試験体における基材層の表面に施された色柄は、大建工業株式会社製のベーシックカラー６色（「ＤＡＩＫＥＮ２０１４−１５総合カタログ受発注用」の第４５〜４６頁参照）を用いた。このベーシックカラー６色の各名称（後述の表１〜４に記載した各色柄）は以下の通りである。すなわち、試験体１，７，１３，および１９の色柄名「ＢＨ」は「ミューズホワイト」、試験体２，８，１４，および２０の色柄名「ＭＬ」は「ミルベージュ」、試験体３，９，１５，および２１の色柄名「ＣＬ」は「クリアハニー」、試験体４，１０，１６，および２２の色柄名「ＭＴ」は「ティーブラウン」、試験体５，１１，１７，および２３の色柄名「ＭＦ」は「カフェブラウン」、試験体６，１２，１８，および２４の色柄名「ＭＷ」は「ダルブラウン」である。上記各色柄について、「ＭＷ」、「ＭＦ」、「ＭＴ」、「ＣＬ」、「ＭＬ」、「ＢＨ」の順に色の明度が高くなるように設定されており、これら６色の中でも「ＢＨ」（ミューズホワイト）が最も白色系の色になるように設定されている。
【００４１】
また、上記基材の表面に対して、アクリル系塗料を下塗り（１８ｇ／ｍ２）、中塗り（３０ｇ／ｍ２）、上塗り（９ｇ／ｍ２）をそれぞれ施して近赤外線吸収層を形成した。ここで、中塗り塗装としては、０．０ｇ／ｍ２（ブランク）、１．３ｇ／ｍ２、２．５ｇ／ｍ２、４．６ｇ／ｍ２のそれぞれの割合による導電性酸化亜鉛の粉末を添加した塗料を用いた。導電性酸化亜鉛としては、ハクスイテック株式会社製「パゼットＧＫ−４０」のガリウムドープ導電性酸化亜鉛を用いた。
【００４２】
次に、日射吸収率の測定を行うための装置として、積分球付きの紫外可視分光光度計（株式会社島津製作所製）を用いた。具体的な測定方法としては、ＪＩＳ  Ｒ  ３１０６「板ガラス類の透過率・反射率・放射率・日射熱取得率の試験方法」を参考にし、積分球を付属した上記分光光度計により、波長範囲３００〜２５００ｎｍの分光吸収率を測定し、重価係数を乗じた加重平均値を求めた。以下、本測定による測定結果を表１〜４にそれぞれ示す。なお、表１〜４に示す測定結果に関し、波長範囲が３００〜２５００ｎｍを「全波長域」とし、波長範囲が８００〜２５００ｎｍを「近赤外線域」とした。
【００４３】
【表１】
2017089181.tif 000003
【００４４】
【表２】
2017089181.tif 000004
【００４５】
【表３】
2017089181.tif 000005
【００４６】
【表４】
2017089181.tif 000006
【００４７】
図２は、明度と全波長域の日射吸収率との関係を測定した結果（表１〜４）を示すグラフである。表１〜４および図２を参照すると、基材層表面の明度が高くなる（すなわち基材層表面の色が白色系の色に近づく）に伴って、日射吸収率が全体的に低くなっていた。一方、図２に示した導電性酸化亜鉛粉末の各添加量に対応する近似直線の傾きからも明らかなように、基材層表面の明度が高い（基材層表面の色が白色系の色に近づく）ほど、導電性酸化亜鉛粉末の添加量が増加するに伴って、日射吸収率の度合いが向上した。
【００４８】
また、図３は、明度と近赤外線域の日射吸収率との関係を測定した結果（表１〜４）を示すグラフである。表１〜４および図３を参照すると、特に太陽光に含まれる近赤外線の領域では、基材層表面における色の明度が高くなるほど、導電性酸化亜鉛粉末の添加量が増加するに伴って、日射吸収率の度合いがより顕著に向上した。すなわち、基材層表面に白色系の色が施されている試験体の方が、導電性酸化亜鉛粉末の添加量に応じて、近赤外線域における日射吸収率の度合いが顕著に向上することがわかった。
【００４９】
このように、基材層表面に白色系の色が施された建材であっても、基材層表面に近赤外線吸収層を設けることによって、日射吸収率（特に近赤外線域における日射吸収率）を高めることが可能となることがわかった。
【００５０】
［建材の温度向上および熱流量評価試験］
次に、以下に示す試験体２５〜２７について、基材層の裏面における熱流量および温度をそれぞれ測定した。試験体２５〜２７の基材層としては、２９０ｍｍ×３４０ｍｍおよび厚さ５．８ｍｍのＭＤＦ基材（床材：製品名「ハピアフロア６Ｔ」）を用いた。各試験体における基材の表面色は、いずれも色柄名「ＢＨ」（ミューズホワイト）とした。
【００５１】
また、上記基材の表面に対して、アクリル系塗料を下塗り（１８ｇ／ｍ２）、中塗り（３０ｇ／ｍ２）、上塗り（９ｇ／ｍ２）をそれぞれ施して近赤外線吸収層を形成した。ここで、中塗り塗装としては、０．０ｇ／ｍ２（ブランク）、２．５ｇ／ｍ２、４．６ｇ／ｍ２のそれぞれの割合による導電性酸化亜鉛の粉末を添加した塗料を用いた。導電性酸化亜鉛としては、ハクスイテック株式会社製「パゼットＧＫ−４０」のガリウムドープ導電性酸化亜鉛を用いた。
【００５２】
ここで、本試験では、各試験体における基材裏面の四隅に厚さ３０ｍｍの断熱材を貼り付け、各試験体が断熱材の厚さ分だけ床面から上方に浮くように設置し、そのような設置状態で各試験体の表面に太陽光が直接照射されるようにした。
【００５３】
具体的な測定方法としては、各試験体における裏面の上下および左右の中心となる位置に熱電対計を１点設置し、この熱電対計の左右両側に一対の熱流量計（英弘精機株式会社製：製品名「ＭＦ−２００」、サイズ５０ｍｍ×５０ｍｍ）を互いに間隔を空けて設置して、各試験体における基材裏面の熱流量および温度をそれぞれ測定した。また、上記測定と同時に、小型日射計（英弘精機株式会社製：製品名「ＭＬ−０１」）により試験体近傍の日射強度を測定した。なお、熱流量計は、基材裏面から外気側への方向を正となるように設定した。以下、本測定による測定結果を表５および表６にそれぞれ示す。
【００５４】
【表５】
2017089181.tif 000007
【００５５】
【表６】
2017089181.tif 000008
【００５６】
図４は、日射強度と基材裏面の熱流量との関係を測定した結果（表５および表６）を示すグラフである。また、図５は、日射強度と基材裏面の温度との関係を測定した結果（表５および表６）を示すグラフである。
【００５７】
図４および図５に示すように、各時間帯における日射強度に対して、導電性酸化亜鉛粉末の添加量が増加するに伴い、基材層裏面における熱流量および温度が上昇した。このように、基材層表面に白色系の色が施された建材であっても、基材層表面に設けられた近赤外線吸収層に太陽光に含まれる近赤外線を吸収させることによって、基材層裏面に太陽熱を効率よく蓄えることができることがわかった。
【産業上の利用可能性】
【００５８】
本発明は、建物の室内に設置される床材や壁材等として産業上の利用が可能である。
【符号の説明】
【００５９】
１：建材
２：基材層
２ａ：表面
２ｂ：裏面
３：近赤外線吸収層
４：蓄熱層
４ａ：蓄熱材
４ｂ：収容体
Ｖ：可視光線
Ｉ：近赤外線
【図１】
2017089181.tif 000009
【図２】
2017089181.tif 000010
【図３】
2017089181.tif 000011
【図４】
2017089181.tif 000012
【図５】
2017089181.tif 000013